이 축합물 졸 액 2 의 25 g 에 대하 여 광 양 이온 중합 개시제 로서 의 방향 족 술포 늄 염 ( 상품명 : 아 데카 옵 토머 SP - 150 아사히 덴 카 고교 가부 시 키가 이샤 제조 ) 을 메틸 이 소 부틸 케톤 으로 10 질량 ％ 로 희석 한 것 을 2 . 00 g 첨가 하 여 , 도포 원액 2 를 얻 었 다 . 이 도포 원액 2 를 고형분 이 2 . 0 질량 ％ 가 되 도록 , 에탄올 : 2 - 부탄올 = 1 : 1 ( 질량비 ) 의 혼합 용매 로 희석 하 여 , 표면층 형성 용 도포 액 6 을 얻 었 다 . 이 표면층 형성 용 도포 액 6 을 사용 하 여 실시 예 1 과 동일 한 방법 에 의해 대전 롤러 를 제작 하 였 다 . 이 대전 롤러 및 그 표면 층 을 실시 예 1 과 마찬가지 로 하 여 평가 하 였 다 .